x
МОБИЛЬНЫЙ КАТАЛИЗАТОР УДАЛЕНИЯ NO

x
1. Композиция для каталитического восстановления соединений NO, которая содержит активный каталитический компонент, осажденный на поверхности пористого носителя; где указанный активный каталитический компонент содержит один или более первый(ых) металл(ов) и/или оксид(ов) металла(ов); и где указанный пористый носитель содержит:
а) кристаллическую фазу, содержащую диоксид титана, титан-циркониевый смешанный оксид или смесь диоксида титана и титан-циркониевого смешанного оксида;
b) аморфную фазу, которая содержит оксид циркония; и
с) приблизительно от 0,1% до приблизительно 5% по массе одного или нескольких оксидов второго металла (металлов) и/или оксидов металлоида (металлоидов), осажденных на поверхности указанного носителя катализатора;
в которой указанный второй оксид металла (металлов) может быть таким же или отличается от первого оксида металла (металлов);
x
где указанный первый(ые) металл(ы) и/или оксид(ы) металла(ов) обладают каталитической активностью при восстановлении соединений NO; и больше, чем 25% объема пор указанного пористого носителя составляют поры, имеющие диаметр больше чем 150 Å.
2. Композиция по п.1, в которой кристаллическая фаза содержит диоксид титана в виде анатаза.
3. Композиция по п.1, в которой кристаллическая фаза содержит титан/циркониевый смешанный оксид.
4. Композиция по п.3, в которой молярное отношение титана к цирконию в титан/циркониевом смешанном оксиде составляет приблизительно 2:1.
5. Композиция по п.1, в которой аморфная фаза находится на поверхности указанной кристаллической фазы.
6. Композиция по п.1, в которой кристаллическая фаза пористого носителя содержит приблизительно от 90 мол.% до приблизительно 100 мол.% диоксида титана в виде анатаза и смешанного титан/циркониевого оксида.
7. Композиция по п.1, в которой кристаллическая фаза пористого носителя содержит приблизительно от 95 мол.% до приблизительно 100 мол.% диоксида титана в виде анатаза и смешанного титан/циркониевого оксида.
8. Композиция по п.1, в которой каталитически активным компонентом является оксид марганца, железа, или церия, или их комбинация.
9. Композиция по п.1, в которой второй оксид металла в d) представляет собой диоксид титана.
10. Композиция по п.9, в которой пористый носитель имеет молярное отношение титана к цирконию приблизительно от 60:40 до приблизительно 95:5.
11. Композиция по п.9, в которой пористый носитель имеет молярное отношение титана к цирконию приблизительно от 65:35 до приблизительно 85:15.
12. Композиция по п.9, в которой пористый носитель имеет молярное отношение титана к цирконию приблизительно от 75:25 до приблизительно 90:10.
13. Композиция по п.1, где композиция содержит приблизительно от 1% до приблизительно 20% каталитически активного компонента от массы композиции.
14. Композиция по п.1, где композиция содержит приблизительно от 5% до приблизительно 10% каталитически активного компонента от массы композиции.
x
15. Пористый носитель катализатора для нанесения активного катализатора удаления компонентов NO, который содержит:
a) кристаллическую фазу, содержащую диоксид титана, титан-циркониевый смешанный оксид или смесь диоксида титана и титан-циркониевого смешанного оксида;
b) аморфную фазу, которая содержит оксид циркония;
c) приблизительно от 0,1% до приблизительно 5% по массе одного или нескольких оксидов металла (металлов) и/или оксидов металлоида (металлоидов), осажденных на поверхности указанной кристаллической и/или аморфной фаз;
x
где указанные оксиды металла (металлов) или оксиды металлоида (металлоидов) практически не обладают активностью при восстановлении соединений NO; и где больше чем 25% объема пор носителя катализатора составляют поры, имеющие диаметр больше чем 150 Å.
2
2
16. Способ получения композиции по п.1, который включает: а) контактирование смеси растворимой соли титанила и растворимой соли цирконила с водным растворителем при рН, равном приблизительно от 4 до приблизительно 12 в присутствии соединения сульфата, чтобы осадить TiO/ZrO пористый носитель, содержащий кристаллическую фазу и аморфную фазу;
2
2
2
2
2
где кристаллическая фаза содержит TiO/ZrO и/или смешанный оксид TiO/ZrO; и где аморфная фаза содержит ZrO;
2
2
2
2
b) контактирование TiO/ZrO пористого носителя со стадии а) с предшественниками одного или нескольких оксидов металла (металлов) и/или оксидов металлоида (металлоидов), чтобы получить TiO/ZrO пористый носитель, содержащий от 0,1% до 2% по массе одного или нескольких оксидов металла (металлов) и/или оксидов металлоида (металлоидов) на поверхности указанного пористого носителя; и
2
2
2
2
c) контактирование TiO/ZrO пористого носителя, содержащего от 0,1% до 2% по массе одного или несколько оксидов металла (металлов) или оксидов металлоида (металлоидов) со стадии b) с предшественником активного катализатора, чтобы осадить каталитически активный компонент на TiO/ZrO пористый носитель; и
2
2
x
d) контактирование TiO/ZrO пористого носителя со стадии с) с водной смесью, содержащей карбонатную или бикарбонатную соль с образованием композиции для каталитического восстановления NO.
2
17. Способ по п.16, в котором оксид металла на стадии с) представляет собой TiO.
18. Способ по п.16, в котором каталитически активным металлическим компонентом является оксид марганца, железа, церия или их комбинация.
2
2
19. Способ по п.16, в котором кристаллическая фаза TiO/ZrO пористого носителя содержит диоксид титана в виде анатаза.
2
2
20. Способ по п.16, в котором кристаллическая фаза TiO/ZrO частиц носителя катализатора содержит титан/циркониевый смешанный оксид.
21. Способ по п.20, в котором титан/циркониевый смешанный оксид имеет молярное отношение титана к цирконию приблизительно 2:1.
2
2
22. Способ по п.16, в котором кристаллическая фаза TiO/ZrO пористого носителя содержит приблизительно от 90 мол.% до приблизительно 100 мол.% диоксида титана в виде анатаза и смешанного титан/циркониевого оксида.
2
2
23. Способ по п.16, в котором кристаллическая фаза TiO/ZrO пористого носителя содержит приблизительно от 95 мол.% до приблизительно 100 мол.% диоксида титана в виде анатаза и смешанного титан/циркониевого оксида.
24. Способ по п.16, в котором на стадии d) карбонатная или бикарбонатная соль представляет собой карбонат аммония.
2
2
25. Способ по п.16, который дополнительно включает фильтрацию TiO/ZrO пористого носителя после стадии с) и промывку твердого вещества с целью удаления посторонних ионов, пока проводимость промывочной жидкости не станет равной или меньше 100 мсм/см (10 см/м).
26. Способ по п.16, который дополнительно включает фильтрацию композиции со стадии d) и промывку твердого вещества с целью удаления посторонних ионов, пока проводимость промывочной жидкости не станет равной или меньше 100 мсм/см (10 см/м).
2
2
27. Способ по п.16, который дополнительно включает сушку TiO/ZrO пористого носителя после стадии с).
28. Способ по п.16, который дополнительно включает прокаливание композиции после стадии d).
29. Способ по п.28, в котором композицию прокаливают при температуре между 400°С и 700°С в течение 2-10 ч.
30. Способ получения пористого носителя катализатора по п.15, который включает:
2
2
2
2
2
2
2
a) контактирование смеси растворимой соли титанила и растворимой соли цирконила в присутствии сульфатного соединения с водным растворителем при рН, равном приблизительно от 4 до приблизительно 12, чтобы осадить TiO/ZrO пористый носитель, включающий кристаллическую фазу и аморфную фазу; где кристаллическая фаза содержит TiO/ZrO и/или смешанный TiO/ZrO оксид; и где аморфная фаза содержит Zro;
2
2
2
2
b) контактирование TiO/ZrO пористого носителя со стадии а) с предшественниками одного или нескольких оксидов металла (металлов) или оксидов металлоида (металлоидов), чтобы получить TiO/ZrO пористый носитель, содержащий от 0,1% до 2% по массе одного или нескольких оксидов металла (металлов) или оксидов металлоида (металлоидов) на поверхности указанного пористого носителя; и
2
2
c) контактирование TiO/ZrO пористого носителя со стадии b) с водной смесью, содержащей карбонатную или бикарбонатную соль, с образованием пористого носителя.
x
x
31. Способ восстановления соединений NO в газовой или жидкой фазе, который включает контактирование газа или жидкости с композицией по п.1 в течение времени, которого достаточно для снижения содержания соединений NO в указанном газе или жидкости.